СПОСОБ ПОЛУЧЕНИЯ СОПОЛИМЕРОВ СТИРОЛА С МОЛОЧНОЙ КИСЛОТОЙ

1. Способ получения сополимера стирола с молочной кислотой из стирола и водных растворов молочной кислоты, отличающийся тем, что процесс радикально инициируемой полимеризации стирола совмещают с одновременно протекающей, межфазно катализируемой поликонденсацией кислоты, совмещение осуществляют эмульсифицированием стирола в среде водных растворов молочной кислоты в присутствии эмульгаторов - третичных аминов, винильную полимеризацию инициируют низкотемпературными окислительно-восстановительными системами, включающими перекись водорода или органические гидроперекиси в комбинации с металлом переменной валентности, а функцию межфазного катализатора конденсации выполняет сам эмульгатор.
2. Способ по п.1,отличающийся тем, что в качестве эмульгатора используют третичный амин, у которого по крайней мере один их заместителей имеет от 10 до 20 углеродных атома, а два других - метил-, фенил-, бензил-, аллил-, выбираются в произвольной комбинации, причем концентрация эмульгатора составляет 0,3-1,0% в расчете на стирол.
3. Способ по п.1, отличающийся тем, что объемное соотношение водной и углеводородной фаз выбирается в пределах от 5 до 1, причем концентрация молочной кислоты в водной фазе составляет 40-80%, концентрация гидроперекиси в расчете на стирол составляет 0,5-1,0%, концентрация водорастворимого соединения металла переменной валентности 0,005-0,01% и полимеризацию проводят в температурном интервале 20-50°С.
+2
+2
4. Способ по п.1, отличающийся тем, что в качестве металлов переменной валентности используют Sn или Fe.